СПОСОБ ПОЛУЧЕНИЯ СОПОЛИМЕРА

1. Способ получения сополимера, который включает стадию полимеризации сопряженного диена и несопряженного олефина, отличного от сопряженного диена, в присутствии каталитической композиции полимеризации, включающей, по меньшей мере, один комплекс, выбранный из группы, состоящей из металлоценового комплекса, представленного следующей общей формулой (I)
R
a
f
(где М является лантанидом, скандием или иттрием, и Ср является независимо незамещенным или замещенным инденилом и R-R независимо являются алкильной группой, с числом атомов углерода 1-3 или атомом водорода и L является нейтральным основанием Льюиса, и w является целым числом 0-3), металлоценового комплекса, представленного следующей общей формулой (II)
R
(где М является лантанидом, скандием или иттрием, и Ср является независимо незамещенным или замещенным инденилом и X' является атомом водорода, атомом галогена, алкоксидной группой, тиолатной группой, амидной группой, силильной группой или углеводородной группой с числом атомов углерода 1-20, и L является нейтральным основанием Льюиса, и w является целым числом 0-3), и полуметаллоценового катионного комплекса, представленного следующей общей формулой (III)
R'
-
(где М является лантанидом, скандием или иттрием, и Ср является независимо незамещенным или замещенным циклопентадиенилом, инденилом или флуоренилом, и Х является атомом водорода, атомом галогена, алкоксидной группой, тиолатной группой, амидной группой, силильной группой или углеводородной группой с числом атомов углерода 1-20, и L является нейтральным основанием Льюиса, и w является целым числом 0-3, и [В] является некоординирующим анионом).
a
f
2. Способ получения сополимера по п.1, в котором, по меньшей мере, один из R-R является атомом водорода.
a
c
d
f
3. Способ получения сополимера по п.2, в котором, по меньшей мере, один из R-R является атомом водорода и, по меньшей мере, один из R-R является атомом водорода.
4. Способ получения сополимера по п.1, в котором полимеризация сопряженного диена и несопряженного олефина, отличного от сопряженного диена, является присоединительной полимеризацией.
5. Способ получения сополимера по п.1, в котором несопряженный олефин, отличный от сопряженного диена, является ациклическим олефином.
6. Способ получения сополимера по п.1, в котором несопряженный олефин, отличный от сопряженного диена, является α-олефином с числом атомов углерода 2-10.
7. Способ получения сополимера по п.5 или 6, в котором несопряженный олефин, отличный от сопряженного диена, является, по меньшей мере, одним из этилена и пропилена.
8. Способ получения сополимера по п.1, в котором число атомов углерода в сопряженном диене составляет 4-8.
9. Способ получения сополимера по п.8, в котором соединение сопряженного диена является, по меньшей мере, одним из 1,3-бутадиена и изопрена.
10. Способ получения сополимера по п.1, в котором при полимеризации сопряженного диена с несопряженным олефином, давление несопряженного олефина составляет 0,1-10 МПа.
11. Способ получения сополимера по п.1, в котором при полимеризации сопряженного диена с несопряженным олефином, концентрация сопряженного диена (моль/л) и концентрация несопряженного олефина (моль/л) в начале полимеризации, удовлетворяет следующему соотношению:
концентрация несопряженного олефина/концентрация сопряженного диена ≥1,0.